(57)【特許請求の範囲】
【請求項１】
ａ）２−フェニルフェノール、３−メチル−４−クロロフェノール、及び２−ノニルフェノールからなる群から選択される有機フェノール系薬剤、
ｂ）前記有機フェノール系薬剤ａ）以外の、防虫、防蟻剤、並びに、防虫、防腐、防蟻、及び防黴薬剤からなる群から選択される一種又は二種以上の薬剤、及び、
ｃ）ユリア樹脂、メラミンユリア共重合樹脂、フェノール樹脂、フェノールメラミン樹脂、レゾルシノール樹脂、水性高分子イソシアネート、酢酸ビニル樹脂エマルジョン、変性酢酸ビニル樹脂エマルジョン、エポキシ樹脂、ウレタン樹脂、α−オレフィン無水マレイン酸樹脂、天然物接着剤、及びエラストマー系接着剤からなる群から選択される接着剤、
を含み、
前記防虫、防蟻剤が、イミダクロプリド、クロロピリホス、及びビフェントリンからなる群から選択され、
前記防虫、防腐、防蟻、及び防黴薬剤が、チアベンダゾール（ＴＢＺ）、イミダクロプリド、ＩＰＢＣ（＝３−ヨード−２−プロピルブチルカルバメート）、ビフェントリン、及びクロルピリホスからなる群から選択される
ことを特徴とする木質材又は木質複合材製造用接着剤組成物。
【請求項２】
前記有機フェノール系薬剤が２−フェニルフェノールである、請求項１に記載の接着剤組成物。
【請求項３】
前記有機フェノール系薬剤が３−メチル−４−クロロフェノールである、請求項１に記載の接着剤組成物。
【請求項４】
防虫・防腐・防蟻・防黴性能を有する木質材又は木質複合材を製造するために用いる接着剤中に混入するための薬剤であって、前記木質材又は木質複合材は、前記接着剤に混入された防虫・防腐・防蟻・防黴薬剤を含む接着剤によって原材料を接着積層または接着して製造され、
前記接着剤中に混入するための前記薬剤が、有機フェノール系薬剤と、前記有機フェノール系薬剤以外の防虫・防腐・防蟻・防黴薬剤とを含み、
ａ）前記有機フェノール系薬剤が、２−フェニルフェノール、３−メチル−４−クロロフェノール、及び２−ノニルフェノールからなる群から選択され、
ｂ）前記防虫・防腐・防蟻・防黴薬剤が、前記有機フェノール系薬剤ａ）以外の、防虫、防蟻剤、並びに、防虫、防腐、防蟻、及び防黴薬剤からなる群から選択される一種又は二種以上の薬剤であり、
ｃ）前記接着剤が、ユリア樹脂、メラミンユリア共重合樹脂、フェノール樹脂、フェノールメラミン樹脂、レゾルシノール樹脂、水性高分子イソシアネート、酢酸ビニル樹脂エマルジョン、変性酢酸ビニル樹脂エマルジョン、エポキシ樹脂、ウレタン樹脂、α−オレフィン無水マレイン酸樹脂、天然物接着剤、及びエラストマー系接着剤からなる群から選択され、
前記防虫、防蟻剤が、イミダクロプリド、クロロピリホス、及びビフェントリンからなる群から選択され、
前記防虫、防腐、防蟻、及び防黴薬剤が、チアベンダゾール（ＴＢＺ）、イミダクロプリド、ＩＰＢＣ（＝３−ヨード−２−プロピルブチルカルバメート）、ビフェントリン、及びクロルピリホスからなる群から選択される
ことを特徴とする、薬剤。
【請求項５】
前記有機フェノール系薬剤が２−フェニルフェノールである、請求項４に記載の薬剤。
【請求項６】
前記有機フェノール系薬剤が３−メチル−４−クロロフェノールである、請求項４に記載の薬剤。
【請求項７】
接着剤に混入された防虫・防腐・防蟻・防黴薬剤を含む接着剤によって木質原料を接着積層又は接着して木質材又は木質複合材を製造する、防虫・防腐・防蟻・防黴性能を有する木質材又は木質複合材の製造方法であって、以下のステップ：
有機フェノール系薬剤と、前記有機フェノール系薬剤以外の防虫・防腐・防蟻・防黴薬剤とを組み合わせて接着剤に混入し、前記薬剤の組み合わせを含む接着剤を調製するステップ、及び
前記薬剤の組み合わせを含む接着剤を用いて、原材料を接着積層又は接着することによって木質材又は木質複合材を製造するステップ、
を含み、
ａ）前記有機フェノール系薬剤が、２−フェニルフェノール、３−メチル−４−クロロフェノール、及び２−ノニルフェノールからなる群から選択され、
ｂ）前記防虫・防腐・防蟻・防黴薬剤が、前記有機フェノール系薬剤ａ）以外の、防虫、防蟻剤、並びに、防虫、防腐、防蟻、及び防黴薬剤からなる群から選択される一種又は二種以上の薬剤であり、
ｃ）前記接着剤が、ユリア樹脂、メラミンユリア共重合樹脂、フェノール樹脂、フェノールメラミン樹脂、レゾルシノール樹脂、水性高分子イソシアネート、酢酸ビニル樹脂エマルジョン、変性酢酸ビニル樹脂エマルジョン、エポキシ樹脂、ウレタン樹脂、α−オレフィン無水マレイン酸樹脂、天然物接着剤、及びエラストマー系接着剤からなる群から選択され、
前記防虫、防蟻剤が、イミダクロプリド、クロロピリホス、及びビフェントリンからなる群から選択され、
前記防虫、防腐、防蟻、及び防黴薬剤が、チアベンダゾール（ＴＢＺ）、イミダクロプリド、ＩＰＢＣ（＝３−ヨード−２−プロピルブチルカルバメート）、ビフェントリン、及びクロルピリホスからなる群から選択される
ことを特徴とする、防虫・防腐・防蟻・防黴性能を有する木質材又は木質複合材の製造方法。
【請求項８】
板、木材小片、又は木材繊維を、請求項１〜３のいずれか一項に記載の接着剤組成物を用いて接着することによって得られる、合板、単板積層材（ＬＶＬ）、集成材、ファイバーボード、及びパーティクルボードからなる群から選択される木質材。
【請求項９】
合板、単板積層材（ＬＶＬ）、集成材、ファイバーボード、及びパーティクルボードから選択される木質材に、請求項１〜３のいずれか一項に記載の接着剤組成物を用いて、不織布、紙、ポリ塩化ビニル、銅、アルミニウム、鉄、又はステンレスを接着することによって製造される木質複合材。
【発明の詳細な説明】
【０００１】
【発明の属する技術分野】
本発明は、接着剤中に防虫・防腐・防蟻・防黴薬剤を混入して、当該薬剤の混入された接着剤により接着積層した防虫・防腐・防蟻・防黴性能を有する木質材又は木質複合材を製造する際に使用される接着剤混入用薬剤及び当該薬剤混入の接着剤を用いた木質材又は木質複合材の製造方法に関する。
【０００２】
【従来の技術】
木材や建築物を腐朽菌等から保護する為に、当該木材や建築物を防虫・防腐・防蟻・防黴薬剤により処理することが行なわれている。
しかし、当該処理は、一般に、その処理剤を液体の状態にして、加圧、塗布あるいは浸漬等により、木材内部に注入したりあるいは表面を薬剤で覆って保護しようとするものである。
これに対し、防虫・防腐・防蟻・防黴薬剤を接着剤中に混入して、当該薬剤の混入された接着剤により、例えば、複数枚の木材単板を貼合わせて合板にするとか、木材単板を繊維方向をほぼ平行にして積層接着して単板積層材（ＬＶＬ）にする等により、防虫・防腐・防蟻・防黴性能を有する合板、単板積層材等を製造しようとすることも行なわれている。
後者の場合、薬剤が接着剤中に混入されて、最終的に薬効を示すようになるのに対して、前者は、薬剤が単独で直接木材内部に注入等されて薬効を示すので、前者に適用される薬剤が、後者においても適用し得るとは一般的にはいえないことが多く、特に、後者においては、接着剤中に薬剤が包接されてしまい、薬剤成分が拡散されず、充分な性能を発揮し得ないことがあり、その為に、所定の薬効を得るために、必要以上の薬剤を接着剤中に混入しなければならないというやっかいな問題に遭遇することがある。
事実、日本農林規格（ＪＡＳ）では、防虫合板が規格化され、接着剤混入合板用の薬剤として、クロルピリホス、フェニトロチオン、ホキシム、ジクロロフェンチオン等の薬剤を使用した合板が認められ、又、防腐、防蟻合板として、二種以上の薬剤を混合した製剤が接着剤混入用薬剤として使用されているが、従来例における薬剤では、接着剤により薬剤が包接されてしまい、薬剤成分が拡散されず、充分な性能を発揮し得ず、又、所定の薬効を得るために、必要以上の薬剤を接着剤中に混入しなければならないという問題がある。
因みに、本発明者らは、後述の比較例にも示すように、従来例の薬剤を接着剤中に混入して得た合板を切断して、ガスクロマトフイ−による薬剤回収率を測定して、上記のような薬剤による性能の発揮程度や所定の薬効を得るための薬剤の必要量を観察した所、当該回収率は、低い値しか示さなかった。
【０００３】
【発明が解決しようとする課題】
本発明は、上記従来技術の有する欠点を解消することができる技術を提供することを目的としたものである。
本発明の他の目的及び新規な手段は本明細書全体の記述からも明らかとなるであろう。
【０００４】
【課題を解決するための手段】
本発明は、接着剤中に防虫・防腐・防蟻・防黴薬剤を混入して、当該薬剤の混入された接着剤により接着積層した防虫・防腐・防蟻・防黴性能を有する木質材又は木質複合材を製造する際に使用される接着剤混入用薬剤において、当該接着剤混入用薬剤は、有機フェノ−ル系薬剤と当該有機フェノ−ル系薬剤を除く他の防虫・防腐・防蟻・防黴薬剤とを含有してなることを特徴とする木質材又は木質複合材を製造する際に使用される接着剤混入用薬剤に係り、
又、本発明は、接着剤中に防虫・防腐・防蟻・防黴薬剤を混入して、当該薬剤の混入された接着剤により接着積層した防虫・防腐・防蟻・防黴性能を有する木質材又は木質複合材を製造する際に、有機フェノ−ル系薬剤と当該有機フェノ−ル系薬剤を除く他の防虫・防腐・防蟻・防黴薬剤とを併用して接着剤中に混入し、当該混合薬剤の混入された接着剤により接着積層した木質材又は木質複合材を製造することを特徴とする防虫・防腐・防蟻・防黴性能を有する木質材又は木質複合材の製造方法に係るものである。
【０００５】
【発明の実施の形態】
以下、本発明の詳細を説明する。
前述のように、本発明者らは、後述の比較例にも示すように、従来例の薬剤を接着剤中に混入して得た合板を切断して、ガスクロマトフイ−による薬剤回収率を測定して、上記のような薬剤による性能の発揮程度や所定の薬効を得るための薬剤の必要量を観察した所、当該回収率は、低い値しか示さなかったが、当該従来例の薬剤に、有機フェノ−ル系薬剤を組み合わせることにより、当該回収率が格段に向上し得ることを知った。即ち、当該混合系薬剤により、接着剤による薬剤の包接を回避し、薬剤成分の拡散により充分な性能を発揮し得るようになり、同時に、従来例のように所定の薬効を得るために、必要以上の薬剤を接着剤中に混入しなければならないという問題を回避して、同じ配合量では、薬効が高くなることを知った。
【０００６】
本発明で使用される接着剤の例としては、ユリア樹脂、メラミンユリア共縮合樹脂、フェノール樹脂、フェノールメラミン樹脂、レゾルシノール樹脂、水性高分子イソシアネート、酢酸ビニル樹脂エマルジョン、変性酢酸ビニル樹脂エマルジョン、エポキシ樹脂、ウレタン樹脂、α−オレフィン無水マレイン酸樹脂等の樹脂を主体とした接着剤が挙げられる。他に天然物接着剤、エラストマ−系接着剤等各種接着剤を使用することができる。
【０００７】
本発明で使用される有機フェノ−ル系薬剤の例としては、フェノ−ルまたは一価フェノ−ル誘導体を挙げることができる。
当該一価フェノ−ル誘導体の代表例としては、２−フェニルフェノ−ル、３−メチル−４−クロロフェノ−ル、２−ノニルフェノ−ルが挙げられる。
【０００８】
本発明で有機フェノ−ル系薬剤と併用して混合系で使用される他の防虫・防腐・防蟻・防黴薬剤の例としては、次のものを挙げることができる。
（１）木材防腐剤の例
ナフテン酸金属塩：ナフテン酸銅、ナフテン酸亜鉛、
８−オキシキノリノール銅、
クロルナフタリン
有機ヨウ素化合物類：Ｐ−クロルフェニル−３−ヨ−ドプロパギルホルマ−ル、３−ブロモ−２，３−ジヨ−ド−２−プロペニルエチルカルボナ−ト、３−ヨ−ド−２−プロピニルブチルカルボネ−ト、１−（ジヨ−ドメチル）スルホニル−４−メチルベンゼン
キシラザン類：Ｎ−ニトロソシクロヘキシルヒドロオキシルアミンアルミニウム、Ｎ−シクロヘキシル−Ｎ−メトキシ−２，５−ジメチル−３−フランカルボキサミド、Ｎ−シクロヘキシルジアゼニウムジオキシカリウム、Ｎ，Ｎ−ジメチル−Ｎ´−フェニル（Ｎ´−フルオルジクロルメチルチオ）スルファミド
その他の化合物：α，α，α−トリフルオロ−３′−イソプロポキシ−Ｏ−トルアニリド、２（４−チアゾリル）ベンズイミダゾール、２−メルカプトベンゾチアゾ−ル
（２）木材防黴剤の例
イミダゾール系：チアベンダゾール（ＴＢＺ）、メチルベンズイミダゾ−ル−２−カルバメイト、メチル−１−（ブチルカルバモイル）ベンズイミダゾ−ル−２−カルバメイト
フタルイミド系：Ｎ（トリクロロメチルチオ）フタルイミド
スルファミド系：Ｎ−ニトロソシクロヘキシルヒドロオキシルアミンアルミニウム
ニトリル系    ：２，４，５，６−テトラクロルイソフタロニトリル
キノリン系    ：８−オキシキノリン銅
ベンゾチアゾール系：２−（チオシアノメチルチオ）ベンゾチアゾ−ル（ＴＣＭＴＢ）
トリアゾール系：１−（２（２，４−ジクルフェニル）１，３−ジオキソラン−２−イル）メチル−１，２，４−トリアゾ−ル
有機ヨード系  ：Ｐ−クロルフェニル−３−ヨ−ドプロパギルホルマ−ル、３−ヨ−ド−２−プロピニルブチルカルバメ−ト（ＩＰＢＣ）
トリハロアリル系：３−ブロモ−２，３−ジ−ヨ−ド−２−プロペニルエチルカルボナ−ト
チオシアネート系：メチレンビスチオシアネート（ＭＢＴ）
（３）防虫防蟻剤の例
有機リン系：クロルピリホス、ホキシム、プロペタンホスピリダフェンチオン、テトラクロルビンホス、フェニトロチオン、ジクロロフェンチオン
カーバメート系：２−イソプロポキシフェノ−ル−Ｎ−メチルカルバメイト、２−ｓｅｃ−ブチルフェニル−Ｎ−メチルカルバメイト、カルバリル
ピレスロイド系：アレスリン、パーメスリン、サイパメスリン、フェンバレレート、フタルスリン、レストメトリン、フェノトリン、トラロメトリン、ビフェントリン
ピレスロイド様：エトフェンプロックス
その他：ピレトリン、トリプロピルイソシアヌレート、シラフルオフェン、イミダクロプリド、オクタクロロジプロピルエーテル
上記防虫・防腐・防蟻・防黴薬剤は、単独薬剤で、当該防虫・防腐・防蟻・防黴効果の全てを発揮するものはなかなかあり得ないので、通常適宜二種以上を組み合わせることになる。
本発明では、有機フェノール系薬剤と当該二種以上の組み合わせとの混合系で使用される。
【０００９】
本発明において、有機フェノール系薬剤と他の防虫・防腐・防蟻・防黴薬剤との混合比率は、有機フェノール系薬剤：他の防虫・防腐・防蟻・防黴薬剤＝０．１〜１０．０：１．０が適当である。
他の防虫・防腐・防蟻・防黴薬剤に対して、有機フェノール系薬剤の配合量が０．１未満であると、前述のような薬効を発揮し難い。一方、他の防虫・防腐・防蟻・防黴薬剤の１０．０倍以上になると、有機フェノール系薬剤の力が大きくなり、併用による相乗効果が得られ難くなり、前述のような薬効を発揮し難くなる。当該比率は、薬剤回収率のより一層の向上等からは、好ましくは０．３〜１．０：１．０がよい。
【００１０】
本発明では、加圧、塗布あるいは浸漬法等により、直接、木質材又は木質複合材内部に、有機フェノール系薬剤であれあるいは他の防虫・防腐・防蟻・防黴薬剤であれこれらを単独でもあるいはこれらの混合系でも、注入したりあるいは表面を被覆するものではなく、有機フェノール系薬剤と他の防虫・防腐・防蟻・防黴薬剤とを併用して接着剤中に混入させ、当該薬剤の混入された接着剤により接着積層を行なって、防虫・防腐・防蟻・防黴性能が付与された木質材又は木質複合材を得んとするものである。
従って、上記した有機フェノール系薬剤や他の防虫・防腐・防蟻・防黴薬剤の中には、単独で、直接、木質材又は木質複合材内部に、加圧、塗布あるいは浸漬法等により注入されたりあるいはその表面を被覆することにより、薬効を示すことがあるとしても、直ちに、本発明のように薬剤を接着剤中に混入して使用する場合にも適用し得るものとはならない。
【００１１】
本発明は、接着剤中に、有機フェノール系薬剤と防虫・防腐・防蟻・防黴薬剤とを併用混入させて、当該薬剤の混入された接着剤により、接着積層を行ない防虫・防腐・防蟻・防黴性能を有する木質材又は木質複合材を製造する。積層せず、単に接着のみの場合もあり、例えば、下地フレ−ムに面材を接着するような場合も含む。
当該木質材の例としては、合板、単板積層材（ＬＶＬ）、集成材（ひき板または小角材等をその繊維方向を互いに平行にして、長さ、幅及び厚さの方向に接着したもの）、ファイバーボード（木材およびその他の植物繊維を主な原料として成形した板状製品の総称）、パーティクルボード（木材その他の植物繊維質の小片に接着剤を塗布し、人工的に成板した板状製品）、木質パネル（下地フレ−ムに面材を接着したもの）等が挙げられる。
また、木質複合材の例としては、木質材（単板、生木等の木質材料を含む）に、不織布、紙、ポリ塩化ビニル等のプラスチック類、銅・アルミニウム・鉄・ステンレス等の金属類を接着した材料が挙げられる。
【００１２】
【実施例】
次に、本発明を実施例により説明するが、本発明は、これらの実施例によりなんら限定されるものではない。
【００１３】
実施例１．
レッドメランティ材の単板（厚さ０．８ｍｍ及び２．４ｍｍ）を用い、厚さ４ｍｍの３プライ合板を作製するに、接着剤としてメラミンユリア共縮合樹脂接着剤を用いた。
この接着剤中に、イミダクロプリド３％、ＩＰＢＣ  ２０％、２ーフェニルフェノール１５％、その他（溶剤）６２％より成る薬剤を配合し、接着剤湖液とした。薬剤の配合量は、合板中に、１４００ｇｒ／ｍ3、１６００ｇｒ／ｍ3、１８００ｇｒ／ｍ3  、２０００ｇｒ／ｍ3となるよう、メラミンユリア共縮合樹脂接着剤（大鹿振興社製商品名オーシカレヂンＰＷＰ−６０）１００重量部、小麦粉１８重量部、水１２重量部、硬化剤１重量部に対して、上記薬剤を、
１．８６、２．１３、２．４０及び２．６７重量部添加した。この糊液を３６ｇｒ／９００ｃｍ2塗布し、合板とした。
この合板について、次のような防蟻効力試験（平均質量減少率による）を行ない、室内試験の質量減少率を求めた。結果を表１に示す。
各処理合板及び無処理合板を２０±０．５ｍｍ（長さ）Ｘ１０±０．５ｍｍ（幅）に切断する。試験体の数は各処理試験体及び無処理試験体についてそれぞれ５個とする。試料処理合板片及び無処理合板片（コントロ−ル）を、温度６０±２℃の恒温器中で４８時間乾燥し、約３０分間デシケ−タ中に放置した後、その質量（Ｗ1）を０．０１ｇｒまで計り、試験体とする。
飼育容器としては直径８ｃｍ，長さ６ｃｍのアクリル樹脂製円筒の一部に硬石こう（歯科用模型硬石こう粉末１００ｇｒに対して水２４ｍｌを加え、約３０秒間練和してカップに流し込むことを標準とする。）を厚さ約５ｍｍに固めたものを用い、これをあらかじめ約２ｍｍの厚さに湿潤綿（脱脂綿１００ｇｒに水１３０〜１５０ｍｌを加える。）を敷きつめた蓋（蓋には通気の為の小孔を開けておく。）付容器中に１０〜１５個おく。
飼育容器中の硬石こうの上に、処理試験体あるいは無処理試験体を一個ずつ水平に置き、無作為に巣から取り出した職蟻１５０頭と兵蟻１５頭を投入する。蓋付容器を温度２８±２℃の暗所に２１日間静置して飼育する。
２１日間経過したら試験体を飼育容器より取り出し、試験体表面の付着物を丁寧に取り除き、温度６０±２℃で４８時間乾燥し、約３０分間デシケ−タ中に放置した後、その質量（Ｗ2）を０．０１ｇｒまで計る。
次式により試験体の質量減少率を算出し、５個の平均質量減少率を求める。
【００１４】
【式１】
0004805432.tif 000002
【００１５】
また、普通合板の日本農林規格に準じて、ガスクロマトグラフィーにより薬剤回収率測定を行った。結果を表２に示す。
さらに、普通合板の日本農林規格に準じて、接着強度試験を行った。
結果を表３に示す。
【００１６】
比較例１
実施例１と同様に合板を作製したが、接着剤に薬剤を入れないもの（コントロール）と接着剤中に薬剤（ケミホルツ社製ケミホルツプライＣＴＩ−２：イミダクロプリド３％、ＩＰＢＣ  ２０％、Ｐ−クロルフェニル−３−ヨ−ドプロパギルホルマ−ル  １５％、その他（溶剤）６２％）を配合した他は実施例１と同様に試験した。結果を表１〜表３に示す。
【００１７】
実施例２
ラジアタパイン材のチップ６３０重量部、ユリア樹脂接着剤（大鹿振興社製オーシカレジン１７１号）６３重量部（固形換算）、パラフィンワックス３重量部、硬化剤（塩化アンモニウム）１重量部、及び薬剤［チアベンダゾール（ＴＢＺ）１０％  ３−メチル−４−クロロフェノ−ル１０％、その他（溶剤）８０％よりなる製剤］０．６３重量部を混合して得られる糊剤をスプレー添加して圧締成形したパーティクルボードを製造した。
当該パーティクルボードをＪＷＰＡ規格第２号「木材用防カビ剤の防カビ効力試験方法」に準じて防カビ試験を行った。結果を表４に示す。
【００１８】
比較例２
ラジアタパイン材のチップ６３０重量部、ユリア樹脂接着剤（大鹿振興社製オーシカレジン１８０Ａ号）６３重量部（固形換算）、パラフィンワックス３重量部、硬化剤（塩化アンモニウム）１重量部、及び薬剤［ケミホルツ社製ケミボードＴＦ：チアベンダゾール（ＴＢＺ）２０％  その他（溶剤）８０％よりなる製剤］０．６３重量部を混合して得られる糊剤をスプレー添加して圧締成形したパーティクルボードを製造した。
また上記配合より薬剤を抜いた糊剤をスプレー添加して圧締成形したパーティクルボード（コントロール）を製造した。
当該パーティクルボードをＪＷＰＡ規格第２号「木材用防カビ剤の防カビ効力試験方法」に準じて防カビ試験を行った。結果を表４に示す。
【００１９】
【表１】
0004805432.tif 000003
【００２０】
【表２】
0004805432.tif 000004
【００２１】
【表３】
0004805432.tif 000005
【００２２】
【表４】
0004805432.tif 000006
【００２３】
前記表１の結果から次の事が分かる。即ち、当該表１にその結果を示す重量減少率とは、合板を白蟻の存在する環境下に放置してその腐朽による重量減少率を測定したもので、比較例に比して、実施例のように、接着剤中に有機フェノール系薬剤と防虫・防腐・防蟻・防黴薬剤とを併用混入させると、重量減少率が小さくなり、腐朽による重量減少が小さく防蟻効果に優れていることを示している。
又、前記表２の結果から次の事が分かる。即ち、比較例のように、イミダクロプリド（防虫防蟻剤）、ＩＰＢＣ（有機ヨード系木材防黴剤）、Ｐ−クロルフェニル−３−ヨ−ドプロパギルホルマ−ル（有機ヨード系木材防腐防黴剤）、その他溶剤を配合した接着剤混入合板用薬剤では、ガスクロマトフイ−による薬剤回収率が低く、接着剤により薬剤が包接されてしまい、薬剤成分が拡散されず、充分な性能を発揮し得ないことを示しているのに対して、本発明実施例のように、当該Ｐ−クロルフェニル−３−ヨ−ドプロパギルホルマ−ルに代えて２ーフェニルフェノールとし、当該有機フェノ−ル系薬剤とイミダクロプリド（防虫防蟻剤）、ＩＰＢＣ（有機ヨード系木材防黴剤）との混合系とすると、格段に回収率が高くなり、その回収率が１００％前後に向上することが示されている。又、当該回収率の結果から、比較例では、所定の薬効を得るために、必要以上の薬剤を接着剤中に混入しなければならないのに対して、本発明実施例では、少ない薬剤量で薬効を発揮できることを示している。
更に、前記表３の結果から次の事が分かる。即ち、Ｐ−クロルフェニル−３−ヨ−ドプロパギルホルマ−ルに代えて２ーフェニルフェノールとし、本発明の実施例のように、有機フェノ−ル系薬剤とイミダクロプリド（防虫防蟻剤）、ＩＰＢＣ（有機ヨード系木材防黴剤）との混合系とした場合にあっても、接着強さ等の接着強度において、比較例と殆んど遜色がなく、その置き換えにより接着強度において不利な影響を受けないことが分かる。
更に又、前記表４の結果から、本発明実施例は、比較例に比して、防かび効果に優れていることが分かる。
【００２４】
実施例３
ベイマツ材の単板（厚さ２ｍｍ）を積層して、厚さ３８ｍｍの単板積層材（ＬＶＬ）を、フェノール樹脂接着剤１００重量部、硬化促進剤（炭酸ナトリウム）８重量部、小麦粉１０重量部に、薬剤［クロルピリホス  ２５％、ＩＰＢＣ  １５％、２−フェニルフェノール  １５％、その他（溶剤）４５％］１．９５重量部を配合した接着剤糊液を塗付量３８ｇｒ／９００ｃｍ2（両面）として製板した。この時のＬＶＬ  １ｍ3に対する薬剤処理量は１６００ｇｒ／ｍ3である。また、薬剤を２．４４重量部にして、薬剤処理量を２０００ｇｒ／ｍ3としたＬＶＬも作製した。
この合板をＪＷＰＡ（日本木材保存協会）規格第１２号「加圧処理用木材防蟻剤の防蟻効力試験方法」に準じて、野外試験の質量減少率を求めた。結果を表５に示す。
また、普通合板の日本農林規格に準じて、ガスクロマトグラフィーにより薬剤回収率測定を行った。結果を表６に示す。
【００２５】
比較例３
ベイマツ材の単板（厚さ２ｍｍ）を積層して、厚さ３８ｍｍの単板積層材（ＬＶＬ）を、フェノール樹脂接着剤１００重量部、硬化促進剤（炭酸ナトリウム）８重量部、小麦粉１０重量部に、薬剤（ケミホルツ社製ケミホルツプライＦＴＰ：クロルピリホス  ２５％  ＩＰＢＣ  ４０％、その他（溶剤）３５％）１．９５重量部を配合した接着剤糊液を塗付量３８ｇｒ／９００ｃｍ2（両面）として製板した。この時のＬＶＬ  １ｍ3に対する薬剤処理量は１６００ｇｒ／ｍ3である。また、薬剤を２．４４重量部にして、薬剤処理量を２０００ｇｒ／ｍ3としたＬＶＬも作製した。
この合板をＪＷＰＡ（日本木材保存協会）規格第１２号「加圧処理用木材防蟻剤の防蟻効力試験方法」に準じて、野外試験の質量減少率を求めた。結果を表５に示す。
また、普通合板の日本農林規格に準じて、ガスクロマトグラフィーにより薬剤回収率測定を行った。結果を表６に示す。
【００２６】
実施例４
合板に突き板を接着して、突き板貼り化粧加工材料を作るに際し、接着剤に薬剤を混合して防虫防腐突き板化粧合板を次の条件で作製し、ＪＷＰＡ規格第８号「木材防虫剤の防虫効力試験方法」に準じて防虫試験を行った。
突き板接着用酢酸ビニルエマルジョン樹脂接着剤（大鹿振興社製シンコーボンド  ３６号）１００部、小麦粉３５部、水６９部に対して、薬剤（クロルピリホス３０％、Ｏ−フェニルフェノールナトリウム２０％、溶剤５０％）２部を添加してなる接着剤糊液を得た。このようにして得られた突き板化粧加工用接着剤を次の作業条件に示す表面の厚さ０．７ｍｍの５プライ１２ｍｍ厚ラワン合板に、塗布量１５０ｇ／ｍ2を均一に塗布し含水率８０〜１００％の０．２５ｍｍ厚のナラ突き板に上記の配合糊液を塗布した１２ｍｍ厚のラワン合板上に突き板を重ね合わせ、突き板の表面に水滴が溜まる程度散水を行い９０〜１００秒堆積を行った後、熱圧条件１１０℃、７〜８ｋｇ／ｃｍ2、６０秒で接着を行った。
結果を表７に示す。
【００２７】
比較例４
合板に突き板を接着して、突き板貼り化粧加工材料を作るに際し、接着剤に薬剤を混合して防虫防腐突き板化粧合板を次の条件で作製し、ＪＷＰＡ規格第    号試験に準じて防虫試験を行った。
突き板接着用酢酸ビニルエマルジョン樹脂接着剤（大鹿振興社製シンコーボンド  ３６号）１００部、小麦粉３５部、水６９部に対して、薬剤（クロルピリホス３０％、溶剤７０％）２部を添加してなる接着剤糊液を得た。
このようにして得られた突き板化粧加工用接着剤を次の作業条件に示す表面の厚さ０．７ｍｍの５プライ１２ｍｍ厚ラワン合板に、塗布量１５０ｇ／ｍ2を均一に塗布し含水率８０〜１００％の０．２５ｍｍ厚のナラ突き板に上記の配合糊液を塗布した１２ｍｍ厚のラワン合板上に突き板を重ね合わせ、突き板の表面に水滴が溜まる程度散水を行い９０〜１００秒堆積を行った後、熱圧条件１１０℃、７〜８ｋｇ／ｃｍ2、６０秒で接着を行った。
結果を表７に示す。
【００２８】
実施例５
合板裏面防虫処理を行うにあたり、比較例４で得られた突き板化粧合板を用いて、その合板の裏面に水５０部、ホルマリンキャッチャー剤（ケミホルツ社製ノンホルＦＣー１）５０部、薬剤（ビフェントリン５％、２ーノニルフェノール  ５％、その他（溶剤）９０％）１．８２部からなる混合液を１ｍ2あたり５５ｇ塗布した。
この合板を、普通合板の日本農林規格に準じた手順により、ガスクロマトグラフィーにより薬剤回収率測定を行った。結果を表８に示す。
【００２９】
比較例５
合板裏面防虫処理を行うにあたり、比較例４で得られた突き板化粧合板を用いて、その合板の裏面に水５０部、ホルマリンキャッチャー剤（ケミホルツ社製ノンホルＦＣー１）５０部、薬剤（ケミホルツ社製ケミホルツウッディＥＷ−Ｂ：ビフェントリン５％、その他（溶剤）９５％）１．８２部からなる混合液を１ｍ2あたり３３ｇ塗布した。
この合板を、普通合板の日本農林規格に準じた手順により、ガスクロマトグラフィーにより薬剤回収率測定を行った。結果を表８に示す。
【００３０】
【表５】
0004805432.tif 000007
【００３１】
【表６】
0004805432.tif 000008
【００３２】
【表７】
0004805432.tif 000009
【００３３】
【表８】
0004805432.tif 000010
【００３４】
前記表５の結果から、実施例のように、接着剤中に有機フェノール系薬剤と防虫・防腐・防蟻・防黴薬剤とを併用混入させると、比較例に比較して、重量減少率が小さくなり、腐朽による重量減少が小さく防蟻効果に優れていることを示している。
又、前記表６の結果から、本発明実施例のように、クロルピリホス（有機リン系防虫防蟻剤）、ＩＰＢＣ（有機ヨード系木材防黴剤）に、２ーフェニルフェノールを加えた混合系にすることにより、回収率が格段に大きくなり、その回収率が１００％前後に向上することが示されており、当該回収率の結果から、本発明実施例では、接着剤による薬剤の包接を回避し、薬剤成分の拡散により充分な性能を発揮し得るようになり、同時に、少ない薬剤量で薬効を発揮できることを示している。
更に、前記表７の結果から、本発明実施例のように、クロルピリホス（有機リン系防虫防蟻剤）に、Ｏーフェニルフェノールナトリウムを加えた混合系にすることにより、防虫効果が向上し得ることを示している。
更に又、前記表８の結果から、本発明実施例のように、ビフェントリン（ピレスロイド系防虫防蟻剤）に、２ーノニルフェノールを加えた混合系にすることにより、回収率が格段に大きくなり、その回収率が１００％前後に向上することが示されており、当該回収率の結果から、本発明実施例では、接着剤による薬剤の包接を回避し、薬剤成分の拡散により充分な性能を発揮し得るようになり、同時に、少ない薬剤量で薬効を発揮できることを示している。
【００３５】
【発明の効果】
以上本発明によれば、接着剤中に有機フェノール系薬剤と防虫・防腐・防蟻・防黴薬剤とを併用混入させると、重量減少率が小さくなり、腐朽による重量減少が小さく防虫・防腐・防蟻・防黴効果に優れ、又、薬剤回収率が格段に大きくなり、その回収率が１００％前後に向上し、本発明では、接着剤による薬剤の包接を回避し、薬剤成分の拡散により充分な性能を発揮し得るようになり、同時に、少ない薬剤量で薬効を発揮できるようになる。